(57)【要約】【課題】本発明はナノスケール構成要素から形成されたナノ構造表面処理剤、被膜または変性剤に向けられている。【解決手段】これらのナノ構造表面処理剤、被膜または変性剤は疎水性、親水性および表面付着特性を有している。ナノスケール構成要素は所望の処理剤、被膜または変性剤の独特な表面特性を制御するために調整され得る配向、形状寸法、充填密度および組成を有している。このナノ構造技術の応用としては、過剰の材料または組織の変形なしに、牽引、保持または閉塞の改良が望まれるような、或いは高い圧縮力が望ましくないか、危険であるか、或いは非効果的であるような外科クリップ、ステープル、開創器、縫合糸およびマニピュレータが挙げられる。１つの面では、外面を有する医療装置用のナノ構造表面処理剤が開示され、この処理剤は疎水性または親水性表面を与えるように外面に付けられる。この面では、処理剤は二酸化チタンを含有しており、そしてほぼ垂直な側壁部を有するナノ範囲の構造を与える。装置の処理された表面は１５０度より大きい或いはそれに等しい接触角度を有している。垂直側壁部は負の毛管作用をもたらし、約２００ｎｍの幅を有している。垂直側壁部は負の毛管作用により濡れた表面に付着する。垂直側壁部のファンデルワールス力により、処理された表面が乾燥表面に付着することができる。処理剤は装置に蒸着されて硬化されてもよいし、或いは処理剤は装置にレーザー吹き付けされてもよい。【選択図】図１
2007515202.tif 000002
【特許請求の範囲】
【請求項１】
外面を有する医療装置のためのナノ構造表面処理剤であって、処理剤が外面に付けられて疎水性または親水性表面を形成するナノ構造表面処理剤。
【請求項２】
処理剤は二酸化チタンを含有している請求項１に記載のナノ構造表面処理剤。
【請求項３】
処理剤は炭化タングステンコバルトを含有している請求項１に記載のナノ構造表面処理剤。
【請求項４】
装置の処理された表面は１５０度より大きいか或いはそれに等しい接触角度を有している請求項１に記載のナノ構造表面処理剤。
【請求項５】
装置はクリップ、ステープル、縫合糸、マニピュレータ、把持器、クリップ取付け器、はさみ、電気外科装置または腹腔鏡である請求項１に記載のナノ構造表面処理剤。
【請求項６】
処理剤は更に牽引、保持および閉塞のうちの少なくとも１つを容易にする請求項５に記載のナノ構造表面処理剤。
【請求項７】
処理された表面はほぼ垂直な側壁部を持つナノ範囲の構造を有している請求項１に記載のナノ構造表面処理剤。
【請求項８】
垂直な側壁部は負の毛管作用をもたらす請求項１に記載のナノ構造表面処理剤。
【請求項９】
処理された表面は、高い接触角度と、表面に対する低すべり抵抗とを外面に与えるナノ範囲に構造を有している、請求項１に記載のナノ構造表面処理剤。
【請求項１０】
垂直な側壁部は約２００ｎｍの幅を有している請求項７に記載のナノ構造表面処理剤。
【請求項１１】
垂直な側壁部は負の毛管作用により濡れた表面に付着する請求項８に記載のナノ構造表面処理剤。
【請求項１２】
垂直側壁部のファンデルワールス力により、処理された表面が乾燥表面に付着することができる、請求項１１に記載のナノ構造表面処理剤。
【請求項１３】
処理剤は装置に蒸着されて硬化される、請求項１に記載のナノ構造表面処理剤。
【請求項１４】
処理剤は装置にレーザー吹きつけされる、請求項１に記載のナノ構造表面処理剤。
【請求項１５】
処理された装置は、シリカ、チタン、銀または他の金属またはプラスチックのうちの少なくとも１つで浸漬めっきされるか、噴霧されるか或いは被覆され、次いで加熱されて溶媒を蒸発させ、且つ真空の存在下で安定化する、請求項１３または１４に記載のナノ構造表面処理剤。
【請求項１６】
装置は更に内面を有する内腔を備えている、請求項１に記載のナノ構造表面処理剤。
【請求項１７】
内面はフルオロアルキルシラン、ナノ結晶質チタンまたは銀を含むナノ構造体で被覆されるか、処理されるか或いは変性される、請求項１６に記載のナノ構造表面処理剤。
【請求項１８】
内面は加水分解、縮合反応、スクリーン印刷、静電グレージングおよびスプレーのうちの少なくとも１つにより処理される、請求項１６に記載のナノ構造表面処理剤。
【請求項１９】
装置は出入管、ステント、移植片、医療管または弁である、請求項１６に記載のナノ構造表面処理剤。
【請求項２０】
内面および外面を有する中空のボディ部分と、
ボディ部分に操作可能に取付けられた入口部分と、
ボディ部分に操作可能に取付けられた出口部分とを備えている人造医療装置であって、
ボディ部分の外面が疎水性ナノ構造表面処理剤で被覆されるか、処理されるか或いは変性されており、ボディ部分の内面が親水性ナノ構造表面処理剤で被覆されるか、処理されるか或いは変性されている、人造医療装置。
【請求項２１】
装置は人造膀胱である請求項２０記載の人造医療装置。
【請求項２２】
装置は透析ポートである請求項２０記載の人造医療装置。
【請求項２３】
疎水性ナノ構造表面処理剤は二酸化チタンを含有している請求項２０記載の人造医療装置。
【請求項２４】
疎水性ナノ構造表面処理剤は更にポリプロピレンを含有している請求項２０記載の人造医療装置。
【請求項２５】
親水性ナノ構造表面処理剤はフルオロアルキルシラン、ナノ結晶質チタンまたは銀を含有している請求項２０記載の人造医療装置。
【請求項２６】
内面は加水分解、縮合反応、スクリーン印刷、静電グレージングおよびスプレーのうちの少なくとも１つにより処理されている、請求項２０記載の人造医療装置。
【請求項２７】
入口部分および出口部分のうちの少なくとも一方が身体の導管に付着するためのカフを更に備えている請求項２０記載の人造医療装置。
【請求項２８】
カフは布製であって、親水性ナノ構造表面処理剤で含浸されている、請求項２７に記載の人造医療装置。
【請求項２９】
複数の交差繊維と、複数の隙間と、２つの表面とを備えている外科用布であって、２つの表面のうちの少なくとも一方が疎水性ナノ構造表面処理剤で被覆されるか、処理されるか或いは変性されている外科用布。
【請求項３０】
２つの表面のうちの他方が第１表面処理剤と異なる親水性表面処理剤で被覆されるか、処理されるか或いは変性されている請求項２９に記載の外科用布。
【請求項３１】
親水性表面処理剤は二酸化チタンを含有している請求項２９または請求項３０に記載の外科用布。
【請求項３２】
疎水性ナノ構造表面処理剤は析出ポリプロピレンを含有している請求項２９または請求項３０に記載の外科用布。
【発明の詳細な説明】
【技術分野】
【０００１】
本願は「ナノ構造表面処理剤」と称される２００３年１０月３０日に出願された暫定出願第６０／５１６１９７号の優先権を主張する非暫定出願である。
本発明は、一般に、表面処理剤に関し、詳細には、疎水性、親水性、殺菌性または潤滑性の特性を有するナノ構造材料を使用した表面処理剤、変性剤または被膜に関する。
【背景技術】
【０００２】
被膜は一般に様々な用途に使用されている。環境保護を行なうためにペイントがしばしば使用されている。移動部品間の潤滑をおこなうためにオイルが使用されている。乾燥を維持したり、潤滑したりするために種々の種類の粉末が使用されることがある。水をはじくためにワックスが使用されることがある。適切な表面被膜または変性剤の利点は良く理解され、認識されている。しかしながら、従来技術の被膜の多くは、被膜と被覆されている材料との間の物理的結合に起因して、それらの意図された使用が不足になる。
ナノ材料を使用した被膜、表面処理剤または表面変性剤は慣例の被膜より効果的であって長持ちする効果を生じる。例えば、ナノ結晶質粉末でスプレーされた金属ステンレス鋼被膜は在来の被膜と比較して高い硬度を示す。プラズマまたは熱スプレーを表面に塗布して薄い硬質のセラミックナノ被膜を形成し得る。これらの被膜は二酸化チタンおよびプラズマトーチで形成され、金属表面にスプレーされ得る。このような付設により金属を非常に耐腐食性にする。ナノ粒子の独特な価値はそれらの極めて高い粒子表面積である。この特徴は特性の向上を達成するための多くの部位があることを意味している。
【０００３】
ナノ技術は、材料および生成物が生じられる方法と、利用されることができる官能価の範囲および性質とを変革する可能性を有する研究および開発の広い学際的な分野である。詳細には、ナノメートル寸法における材料の合成および制御は、無類の方法で新規な材料特性および装置特性を利用することができ、ナノ構造化により与えられる好機を活用することに研究が世界的に急速に広がっている。より詳細には、現在のところ、医療装置業界では、中でも、より強い結合および良好な可撓性を有する薄膜被膜を形成するためにナノ構造化を具体化する必要性がある。
【発明の開示】
【発明が解決しようとする課題】
【０００４】
本発明は、ナノスケール構成要素から形成されるナノ構造表面処理剤、被膜または変性剤に向けられている。
【課題を解決するための手段】
【０００５】
ナノ構造表面処理剤、変性剤または被膜は疎水性、親水性および表面付着特性を有している。ナノスケール構成要素は、所望の処理剤、被膜および変性剤の独特な表面特性を制御するために調整され得る配向、形状寸法、充填密度および組成を有する。このナノ構造技術の応用としては、牽引、保持または閉塞の改良が望まれるような外科クリップ、ステープル、開創器、縫合糸およびマニピュレータが挙げられる。１つの面では、クリップまたは開創器の組織接触面は、微視的に粗い表面を備えているナノ構造体で処理されるか或いは被覆されるのがよい。他の面では、ポリエチレンが溶媒に溶解され、次いで沈殿剤にさらされ、その後、器具表面に塗布される。次に、溶媒混合物が真空オーブンで蒸発される。この結果、少なくとも１５０度の接触角度を有する非常に多孔性のゲル被膜が生じる。
【０００６】
再使用前に殺菌されなければならない再使用可能な器具は、これらをより容易および効果的な洗浄性およびより耐久性にするためにナノスケール表面技術から有利になる。通常、使用中に熱傷組織で汚染される電気外科装置は、表面が汚染のないままであり、従って効果的であり続ける場合にナノスケール表面技術から有利になる。また、カテーテル、出入管、ステントおよび移植片のようなナノ表面技術から有利になる多くの装置がある。例えば、これらの装置の各々は１つの表面に特定の特性を有し、他の表面に異なる特性を有するようにナノスケール表面技術で処理されるのがよい。すなわち、ステントまたは移植片が疎水性外面および親水性内面またはその逆を有するように処理されるのがよい。血管系または尿管に使用されるための出入管が、凝固または痂皮形成を抑制するために処理された内面を有しながら、潤滑性被膜でナノ被覆された外面を有することにより設置を高めるように処理されるのがよい。この場合、外面ナノ構造体はほぼ垂直な側壁部を有する微視的構造で有利にされる疎水性材料の表面を備えるのがよい。負の毛管作用に因り構造体の先端部により水が支持される。各水滴は非常に高い接触角度と、このような表面における低い摺動抵抗とを有する。しかしながら、外圧が負の毛管圧力を超えると、表面は湿潤され、もはや撥水性ではない。圧力は挿入されるか或いは設定されている血管または導管の壁部により表面に及ぼされる圧力である。その圧力が達成されるまで、表面は疎水性のままである。
【０００７】
他方、出入管の内腔はフルオロアルキルシランで処理されるか或いは被覆されて、シランが在来の加水分解および縮合反応により内面に固定されるようになっているのがよい。この被覆の結果、表面張力が低下される。このようなナノ構造体は既存の方法により、すなわち、テンプレート、スクリーン印刷、静電グレージングまたはスプレーにより付けられ得る。ステントまたは移植片は、内部成長を促進するためにナノ構造技術で処理されている繊維を有するのがよい。移植または留置装置の場合、組織または身体生成物と接触する表面を変性したり、被覆したり或いは処理したりするためにナノスケール材料を付けることにより感染を抑制することができる。また、ナノ材料は、異物体の導入により免疫システムに及ぼされる応力を除去するための好機を与えることができる。例えば、心臓弁。膀胱弁、ステント、移植片、人造膀胱、移植腎臓または心臓または機械的関節はすべて、これらを免疫システムにとって見分けられないようにし、従って免疫システムにより拒絶されないようにするナノ材料で処理されるのがよい。
【０００８】
また、血液のような鋭敏または敏感な成分を導かなければならない表面にナノ構造材料が付けられるのがよい。例えば、２つまたはそれ以上の血管が連結される吻合が凝結塊の形成を促進しない処理された縫合糸から有利になる。血流における乱流を防ぐか或いは減少させるナノ構造化成分で心臓弁を処理することができる。これは、人造皮膚または培養皮膚が熱傷者の治療に使用される場合に特にそうである。この場合、移植片の一方の側が組織の発生を促進するナノ材料で処理され、反対側が抗菌剤または他の望ましい成分で処理される。
本発明のこれらおよび他の特徴は関連した図面を参照して行なわれる種々の実施形態の論述でより明らかになるであろう。
【発明を実施するための最良の形態】
【０００９】
本発明の特徴および原理を示す添付図面を参照して本発明の実施形態を説明する。
図１を参照すると、ナノメータに示される人の毛髪４および１８２.９ｃｍ（６フィート）の身長の人８の比較測定値が示されている。ナノメータは１０億分の１のメータである。１８２.９ｃｍ（６フィート）の身長の人８は身長がほぼ１，８３０，０００，０００ナノメートルである。普通の人の毛髪４は直径がほぼ５０，０００ナノメートルである。更なる比較が図２に見られることができ、この図では、１ミクロンの直径を有する粒子１１が基質１０に静止して示されている。更に、図２は細かい自動仕上げ材またはペイントの粒径を表すほぼ０.３ミクロンの直径を有する粒子１２を示している。更に、もっと小さい粒子１３は０.２ミクロンの直径を有する黒／白写真フィルムよりなる最も小さい粒径を示している。比較により、１ナノメータの直径を有する粒子１４が図面の中心において極めて小さいドット（粒子）１４により表されている。スケールの可視性を向上させるために、ナノスケールの粒子１６は１００倍に拡大されている。１００ナノメートルであるか或いはそれ未満の粒子は一般にナノスケール以内であると理解される。ナノスケールの表面特徴は非常に小さいと認められる。
【００１０】
ナノ構造表面を有するように処理された、変性された、或いは被覆された材料は肉眼で滑らかに見えることがある。しかしながら、倍率の高い顕微鏡下では、表面は粗く且つでこぼこであるように見える。ナノ構造表面は高く組織化されたパターンにおける別個の粒子よりなる。各ナノ粒子は個々の特性を表し、そして表面を制御可能にする方法で集合的構造に寄与する。材料の表面に付着されたナノ結晶質粉末が硬さおよび他の望ましい特性を高めるものと示された。１つの望ましい特性は疎水性の特性である。この特性は、水滴が表面に示されている図３Ａないし図３Ｃに示されている。未処理のガラス表面が図３Ａに示されており、このガラス表面は小さい接触角度２４ａを有することが見られる。水滴２２aは接触角度２４ａにつれて大きい領域にわたって広がっていることが見られる。比較して、図３Ｂはテフロン（登録商標）すなわちポリテトラフルオロエチレン（ＰＴＦＥ）で被覆された表面２０ｂを示している。接触角度２４ｂは、テフロン（登録商標）が或る程度まで水滴をはじくので、非常に増大されており、そして全く疎水性である。他の比較では、図３Ｃに示すように、表面２ｃは接触角度２４ｃが劇的に増大されるように超疎水性であると思われるナノ構造体で処理されている。ナノ表面と水滴２２ｃとの間には、この関係に含まれる量子物理的原理がある。ナノ構造体は原子レベルで作用し、そのレベルにおける関係は劇的である。
【００１１】
１００ｎｍ未満の粒径により特徴付けられるナノスケールの材料は耐久性、可撓性および機能特性の著しい向上を示している。ナノ相粉末から製造される被膜を付けることができることに加えて、スプレーに含まれる処理パラメータが実際にナノ結晶質構造体を生じる技術自身が開発されつつある。これは、ＳｉＣ被膜を付けるために極超音波プラズマ粒子付着（ＨＰＰＤ）方法を使用して達成された。ナノ被膜を生じるための材料および方法は広く利用可能である。ナノ皮膜が比較的多い量および広い範囲の材料で製造される。例えば、ナノ皮膜が周期律系の第４の主群の金属または元素またはこれらの元素の化合物から製造され得る。ナノ被覆された表面を生じるための方法は、表面に材料を直接付着させ、次いで材料を硬化することを含む。マグネトロンスパッタ技術がナノ被膜を生じる１つの方法である。この技術は真空中の塗布を含む。固形基材が金属または非金属層で被覆される。陰極上の被覆材料が、ガス雰囲気中でこれをガスイオンと衝突させることにより噴霧されるか或いはスパッタリングされる。図４はＡＧ３４を含めてＭＯ、ＮｉまたはＴｉＮｉのようなナノ構造体で被覆されている表面３０を示している。
【００１２】
図５を参照すると、器具５５と接触している表面４２を有する生きている組織４０の一部が示されている。器具５５は、一時的に組織によく付着し、且つ剥離により容易に除去される疎水性または親水性表面をもたらすナノ被膜５２を有している。この特性は、幅２００ｎｍの垂直構造体に由来する粘着能力を有する垂直ナノ構造体またはナノ管の形成により達成される。毛管力により、その直径を有するナノ構造体を水膜または濡れた表面に粘着させる。均等に強いファンデルワールスの力により、ナノ構造体を同様に乾燥表面に付着させることができる。各垂直構造体はたった１０-7Ｎの力を及ぼすが、これらの構造体は、１０ｃｍ２のパッチから１００ｋｇの質量を吊り下げるのに十分な１０Ｎ／ｃｍ２の接着力を集合的に有するのに十分に密に充填されている。
【００１３】
ナノ被膜のこの特性は、組織に保持式または牽引式に接触する開創器、クリップおよび他の装置のための非常に有用である。ナノ構造表面は、表面間に化学的相互作用が無い場合に、極度のファンデルワールス相互作用を介して更なる接合をもたらす。１つの分子と隣の分子との間には、分子間電磁引力が存在する。すべての分子は分子間引力を受けるが、或る場合には、これらの引力は非常に弱い。本発明の他の面では、再使用可能で殺菌可能な外科器具のナノ構造表面処理剤または被膜の極めて疎水性の特性は微生物の付着を防ぐ。例えば、ナノ構造処理剤または被膜を有する再使用可能な把持器、クリップ取付け器、はさみ、解剖器具または腹腔鏡は、バクテリアがナノ構造表面の超疎水性のためにナノ構造表面上で成長し難く、すなわち、微生物が表面に付着することができないので、使用と使用との間で非常に且つ確実に清浄され得る。しかも、ナノ処理された表面は、これらがオートクレーブ殺菌の温度より十分に高い温度に容易に耐えるので、一般のオートクレーブの温度に容易に耐える。また、再使用可能な器具の臨界ピボットまたはヒンジ点はナノ被膜の存在下で良好に保存され、潤滑をほとんど或いは全く必要としない。
【００１４】
図６Ａを参照すると、血管を閉塞するのに一般に使用される外科クリップ１００ａが示されている。クリップ１００ａは接触部分１５３ａ、１５４ａに被膜を有していない。血管１５０ａに対する圧縮は血管上の位置を維持するために過剰でなければならない。クリップ１００ａは、これが血管からずれると、かなりの危険を表す。幾つかの外科クリップの接触面１５３ａ、１５４ａは、ずれを防ぐために、鋸歯付きであるか、或いは布などで覆われている。図６Ｂを参照すると、本発明によるクリップ１００ｂは、第１ジョー１０１ｂと、第２ジョー１０２ｂと、これらのジョー１０１ｂ、１０２ｂにそれぞれ操作可能に取付けられた接触面１５３ｂ、１５４ｂとを備えている。接触面１５３ｂ、１５４ｂは、組織を過剰圧縮しなければならないことなしに高い牽引をもたらすためにナノ構造材料１５ｂで変性されたり、被覆されたり、或いは処理されたりされるのがよい。例えば、複数の垂直ナノ管またはナノ毛髪を有する組織接触面が毛管引力により滑らかで湿った或いは乾いた表面に付着する。以上で説明したように、毛管力により、ナノ構造体が水膜または湿った表面に粘着する。より詳細には、各垂直構造体はたった１０-7Ｎの力を及ぼすが、これらの構造体は、１０ｃｍ2のパッチから１００ｋｇの質量を吊り下げるのに十分な１０Ｎ／ｃｍ2の接着力を集合的に有するのに十分に密に充填されている。ナノ構造体はクリップの組織接触部分に蒸着され、次いで硬化されるのがよい。
【００１５】
図７を参照すると、組織に接触する表面１６２、１６３と、組織に係合する部分１６４、１６５とを有する外科ステープル１６０が示されている。なお、従来技術によるステープルはこれらが位置および機能を維持するために非常に圧縮されなければならない。外科ステープルの過剰圧縮は、毛細管血流に悪影響し、その結果、」組織が壊死してしまうので、望ましくない。図８は生きている組織に親水性引力を与えるナノ構造材料１８０で処理されるか、変性されるか、或いは被覆されている表面１７２、１７３および端部１７４、１７５を有する本発明による外科ステープル１７０を示している。本発明の外科ステープル１７０は組織の過剰圧縮なしに位置および機能を維持する。圧力誘発式親水性ナノ被膜はステープル１７０の封入のための無比のマトリックスをなす。ステープルは、一般に、所望のステープル形状に切断された予備形成される長さのワイヤから形成される。ナノ被覆されたステープルは、シリカ、チタン、銀または他の金属またはプラスチックで浸漬めっきされるか、噴霧されるか或いは他の方法で被覆され、次いで加熱されて溶媒を蒸発させ、そして真空または電気アークの存在下で安定化されるのがよい。変更例として、ナノ複合被膜の付着のために脈動レーザー切除を使用してもよい。これらのナノ複合体では、遷移金属窒化物のナノ結晶が約１つの単層の薄い不定形組織内に埋め込まれ、それにより高い材料硬度および耐亀裂性を生じる。自己組織化性ナノ構造体の小さいスケールが、外科ステープルへの付着に良く適している。何故なら、ナノ付着の自己組織化性は仕上げ済みステープルの小さい寸法および複雑な形状により問題にされないからである。
【００１６】
本発明の更に他の面が図９に示されており、図９では、血管移植片またはステントが血管２００内に示されている。移植片またはステント２０１は、内部血管壁部により引き付けられて同化されるように、組織接触面に付着されたナノ結晶質チタンまたは銀のようなナノ構造材料２１５で被覆されるか、処理されるか或いは変性されている。また、圧縮圧が毛管反発を減じる場合以外、毛管圧力により疎水性をもたらす垂直ナノ管または毛髪のナノ構造を有するワイヤで金属ステントが製造されてもよい。毛管圧力が超えられた領域では、組織接触部分は自然発生体液により十分に湿潤される。ステントまたは移植片２０１がナノ材料で被覆された個々の繊維のような多孔性または織製材料で製造されている場合、改良された組織内部成長が期待される。そのうち、このようなナノ被覆移植片またはステント２０１がほぼ自然の体液通路２２０を形成する。
【００１７】
図１０を参照すると、外面２５５と、内面２５７と、腔２５４と、長さとを有する或る長さの医療管２５０が示されている。本発明の実施形態は、表面２５５、２５７を変性したり、処理したり或いは被覆したりするためにナノ構造材料２５６、２５８を使用することを意図している。第１被膜が第１効果を与えるように外面２５５に付けられ、第２ナノ被膜が第２効果を与えるように内面２５７に付けられるのがよい。例えば、処理された表面を十分に湿潤することによって過剰毛管圧に応答する複数の自己組織化ナノ構造よりなる疎水性ナノ被膜が外面２５５に付けられて、管が身体通路に装入されるようにし、そして同様の疎水性ナノ被膜が内面２５７に付けられて通常粘着性流体同伴成分が集合して管の腔２５４を遮断することがないようにする。なお、同様の疎水性被膜を外面および内面に使用してもよい。何故なら、この被膜は外面に対してナノ被膜を疎水性にする過剰圧縮性であるからである。他の面では、ＴｉＯ2（二酸化チタン）のナノ被膜が管の外面に付けられてもよい。二酸化チタンは超親水性であって、水をはじくのではなく、水を引き付ける。更に図１１に示すように、ナノ構造体で処理されるか或いは被覆されているステントまたは移植片が親水性外面被膜３２２により血管または身体通路に装入されてもよい。移植片またはステントの外面被膜３２２は血管３００の内膜層３２４に引き付けられ、次いでそこに組み入れられ得る。また、腔面３２１が流れ維持のための条件をもたらす疎水性ナノ材料で処理されるか或いは被覆されてもよい。
【００１８】
図１２ないし図１４を参照すると、ナノ被膜が織製または編組ステント、管または移植片の個々の繊維に正面または背面構成で付けられて個々の繊維が適切な親水性または疎水性を示すようにしてもよいことはわかるであろう。また、ナノ材料での繊維の被覆が寸法をほとんど変化させないことは気づかなければならない。従って、個々の繊維７６０および縫合糸７００、７５０を処理する際の大きな価値を得る。例えば、ナノ処理７１５されたモノフィラメント縫合糸７００は非常に達成し難かった特性をより滑らか表面７１０にもたらす。或る時間後に除去されるように意図されている縫合糸が、治療が行なわれるときに身体組織７９０、７９１に付着しないように、疎水性ナノ材料で被覆されたり、変性されたり或いは処理されたりされてもよい。ナノ処理された縫合糸の除去はさほどの引張りを必要としなく、その結果、治療組織に対する痛みおよび損傷がさほどない。何故なら、超疎水性ナノ被膜の高い水滴接触角に起因して自然発生体液が表面と一体化することができないからである。また、ナノ結晶質構造体の超疎水性は微生物およびバクテリアの付着を防ぎ、従って傷の感染の防止の助けとなる。これは、撚り縫合糸７５０が使用される場合、本発明の特に価値ある面である。ナノ被膜の疎水性は、体液導管が撚り縫合糸７５０で縫合されるときに通常生じる体液の「芯作用」を防ぐ。撚り縫合糸７５０は、汚染物が縫合糸７５０自身を通って漏れることがあるため、腸または結腸の吻合には通常使用されない。撚り縫合糸７５０の繊維７６０に対する疎水性ナノ構造被膜または表面変性が繊維７６０を防水性にする。ナノ粒子および後の撥水性構造体の極めて小さいサイズおよび自己組織化特性は、体液の分子が撚り縫合糸の隙間または編空隙を通るのを防ぐ反発力を与える。撚り縫合糸の個々のストランドがミクロン単位で測定されることを心に留めて、ナノ寸法の被膜だけが必要とされる疎水性をなんとかして達成することができる。もっと厚い被膜またはワックスは縫合糸のストランドーストランドに過剰の寸法を加える。
【００１９】
永久に適所に留まるべきであるモノフィラメント縫合糸７００の場合、親水性ナノ被膜は縫合糸の封入および組入れのためのほぼ完全なマトリックスをなす。封入工程は縫合糸に親水性ナノ被膜を付けることにより非常に促進される。また、本発明の別の実施形態は永久設置用に意図される場合の撚り縫合糸７５０の親水性ナノ処理剤の使用を意図している。極めて細い縫合糸へのナノ技術の適用もまた非常に重要である。眼外科、神経外科、心臓外科および血管外科に使用されているもののような非常に細い縫合糸は、かなりの寸法を追加することなしに特性を追加するナノ被膜により非常に有利化される。整形外科に使用されるワイヤ縫合糸はナノ被膜の特性により非常に有利化される。これらの縫合糸は組織および骨により容易に通されるが、生きている身体おける滞留に付随する化学反応を受けない。また、縫合糸７００、７５０を設置するのに使用される針７８０は本発明の一部として意図され、このようなナノ被覆された針７８０は、裸鋼針と関連された通常の抵抗なしに組織７９０、７９１に容易に通されるように親水性ナノ被膜を備えている。本発明のこの面はプラスチックまたは美容整形外科の分野では特に価値がある。ナノ構造材料で処理された縫合糸は、治療が行なわれるとき、発育組織に合体さないように、組織とほとんど非反応性にされている。より小さいゲージの縫合糸が組織に非常に容易に通されるので、この縫合糸で美容整形切口を閉じることが可能である。
【００２０】
図１５を参照すると、ＰＴＦＥのような公知の材料で被覆されるか或いは被覆されていない表面４０３ａを有する電気外科電極４００ａが示されている。組織が加熱され、次いで乾燥されると、まさに調理肉がグリルに粘着するように、蛋白質およびコラーゲンが電極４００ａの表面４０３ａに強く付着する傾向がある。乾燥痂皮４２０ａが堆積すると、全体装置の効率が劇的に悪化する。或る場合には、装置がもはや使用可能でない程度まで組織が表面４０３ａに粘着する。図１６は本発明による電気外科装置４００ｂを示しており、この装置は、一実施形態では、超親水性であり、その結果、自己清浄性である二酸化チタンよりなるナノ構造材料４１５ｂで変性されるか、処理されるか或いは被覆されている表面４０２ｂ、４０３ｂを備えている。一般に、水滴が約４３度の接触角度でセラミックに形成し、これはセラミック電気外科器具が疎水性であることを意味している。電気外科装置を使用するとき、時間につれて表面上の液滴の汚染が生じる。しかしながら、光触媒作用性の超親水性セラミックの表面上の液滴が広がってたった７ないし２５度の接触角度を形成する。これは表面の濡れおよびすすぎ洗いが非常に一様であることを意味しており、液体が滑り落ち、付着が起こることがないように有機表面汚染物を流し去る。表面の密度および疎水性が乾燥痂皮４２０の付着を不可能にする。電気外科装置としては、ブレード、プローブ、はさみ、フック、把持器およびワイヤが挙げられる。これらの装置のすべてはナノ被膜の付設により高められる。何故なら、より濃密およびより疎水性の表面が設けられるからである。
【００２１】
図１７および図１８を参照すると、中空の主体部分４６０と、出口部分４５２と、第１入口部分４５３と、第２入口部分４５４とを有する人造膀胱４５０が示されている。この暴行４５０は病気に起因して取り出された自然の膀胱の代わりをするように寸法決めされ、構成されている。一面では、人造暴行４５０は永久的に移植される可撓性構造を備えている。この種類の移植片では、２つの重要な問題点がある。第１に、隣接した組織への膀胱材料の外部付着が望ましくない。第２に、膀胱の内部４７５の痂皮形成が防がれなければならない。本発明によるナノ材料による膀胱表面４５７、４７６のナノ被覆または変性が両問題点の解決をもたらす。第１に、膀胱の外面４５７はそこに亀裂を生じることなしに可撓性を許容する特定の疎水性材料で被覆されるのがよい。外面は、約１６０度の液接触角度が維持されるように、膀胱表面に析出されたポリプロピレンよりなるナノ被膜を備えて作成されるのがよい。これにより、隣接組織の内部成長および引き続く付着を防ぐ。膀胱の内面４７６は痂皮形成および感染を阻止する銀またはチタンのような特定の疎水性なの材料および追加の材料で被覆されるのがよい。一実施形態では、人造膀胱４５０には、入口４５３、４５４および出口４５２に布カフ４８０、４８１が取付けられている。これらのカフ４８０、４８１は自然の身体の導管、すなわち、尿管および尿道に付着するように寸法決めされ、構成されている。カフ４８０、４８１は好ましくはダクロン織布で製造されている。本発明は組織内部成長および合体を促進する二酸化チタンのような親水性ナノ構造体でカフ４８０、４８１が含浸させていることを意図している。
【００２２】
図１９を参照すると、複数の交差線維５０１、５０４および隙間５０３を有する織製または編製布５００の一部が示されている。この布５００は一般に自然の組織に対する移植片、三角巾、支持体またはパッチとして使用される。布５００は一般に縫合糸、ステープルまたは接着剤により組織に取付けられる。本発明は布５００を一方の側または両方の側においてナノ材料で被覆することを意図している。例えば、組織内部成長を促進し且つ拒絶反応を最小にするために、二酸化チタンよりなる親水性ナノ構造体が線維５０１、５０４または全体布５００に付けられてもよい。また、一方の側が二酸化チタンのような親水性ナノ構造体で被覆され、反対側が析出ポリプロピレンのような疎水性ナノ構造体で被覆されてもよい。この構成は腹部組織、腹膜などのような隣接組織の付着を防ぐ。ナノ構造体が本来、可撓性および耐久性であり、従って布を当てるのに良く適していることは特に注目すべきである。
【００２３】
図２０は一対の刃６１０、６２０およびそれぞれの表面６３５、６３０を有する外科はさみ６００を示している。これらの刃６１０、６２０は非常に鋭くなければならなく、且つ互いに密接状態に保持されなければならない。これにより、明らかに、摩擦および「離脱」動作のような機械的問題点をもたらす。はさみの刃の潤滑はこれらの機械的問題点で助成するのが一般的である。しかしながら、潤滑は外科手順においてすぐに衰え、非効果的になる。また、これらの問題点はＰＴＦＥなどの厚い被膜を使用して検討された。これらの被膜は適度に好首尾であった。本発明によりナノ処理されているはさみの刃６１０、６２０は、二酸化チタンの超親水性特性に由来する摩擦低減湿り度が表面６３５、６３０に与えられているから、潤滑を必要としない。この場合、切断されている組織からの湿分が７ないし２５度の表面接触角度で液滴を形成する。従って、組織接触面は十分に湿潤される。変更例として、接触面は析出ポリプロピレンのような本来反発性または非反応性であるナノ材料で処理されてもよい。ナノ被膜は、設計の統合性が対向表面６３０、６３５への被膜の付設により妥協されないほどに薄い。
【００２４】
第１取付け部分８０５および第２取付け部分８１０を有する内腔吻合装置８００が図２１に示されている。このような装置は、通常、切除手順中に縫合糸で残留内腔８２０、８３０に取付けられる。縫合糸は組織８２０、８３０を取付け部分８０５、８１０に取付ける。縫合糸の通路間で漏れる可能性があることはわかるであろう。特定の親水性ナノ被膜の独特な特性は組織付着特性である。このように、本発明は縫合糸を使用することなしに生きている組織８２０、８３０を吻合装置８００の取付け部分８０５、８１０に取付けるためにナノ構造体を使用することを意図している。ナノ被膜が閉塞付着をもたらす場合、種々の機械的捕獲／保持部分が設けられてもよい。吻合装置の具体例では、連結部分８０５、８１０の内面に疎水性ナノ被膜を設け、連結部分８０５、８１０の組織接触外面８２５に親水性ナノ被膜を設けてもよい。
【００２５】
図２２は本発明の更なる使用を示している。透析ポート８５０が示されている。このポート８５０は透析流体の規則的な導入および排出のための生きている人の腹腔への永久的な開口部である。腹膜透析は関連した問題点がある。それはポート部位８５５の感染である。ナノ構造体により出入りポート８５０の処理により感染を防ぐ。何故なら、微生物がナノ処理された表面に付着したり成長したりすることができないからである。
本発明の精神および範囲を逸脱することなしに種々の開示実施形態に対する多くの他の変更例を行うことができることは理解されるであろう。少なくともこれらの理由で、前述の説明は本発明を限定するものと解されるべきでなく、好適な実施形態の単なる模範例であると解されるべきである。
【図面の簡単な説明】
【００２６】
【図１】ナノスケール測定値の比較寸法を示す図である。
【図２】ナノスケール測定値の比較寸法を示す図である。
【図３Ａ】滑らかなガラス上の水の接触角度を示す図である。
【図３Ｂ】テフロン（登録商標）（ＰＴＦＥ）で処理されたガラス上の水の接触角度を示す図である。
【図３Ｃ】超疎水性ナノ構造材料で処理されたガラス上の水の接触角度を示す図である。
【図４】ナノ構造体で被覆されている装置または表面を示す図である。
【図５】ナノ被膜が接触する組織表面を示す図である。
【図６Ａ】非被覆状態における外科用クリップを示す図である。
【図６Ｂ】ナノ被覆状態における外科用クリップを示す図である。
【図７】被覆されていないステープルを示す図である。
【図８】本発明によりナノ被覆されているステープルを示す図である。
【図９】本発明によるナノ被膜またはナノ構造体を有する血管移植片の端面図である。
【図１０】本発明によるナノ被膜またはナノ構造体を有する血管ステントの端面図である。
【図１１】本発明によるステントまたは移植片が取付けられた血管の斜視図である。
【図１２】本発明による或る長さのモノフィラメント縫合糸の端面図である。
【図１３】本発明による或る長さの撚り縫合糸の端面図である。
【図１４】本発明による縫合糸の設置を示す図である。
【図１５】被覆されていない電気外科装置を示す図である。
【図１６】本発明によりナノ被覆されている電気外科装置を示す図である。
【図１７】本発明によるナノ被膜を有する人造膀胱の斜視図である。
【図１８】本発明によるナノ被膜を有する人造膀胱の断面図である。
【図１９】本発明によりナノ被覆されるか、或いはナノ被覆された繊維で製造された布またはメッシュの斜視図である。
【図２０】本発明によるナノ被覆されたはさみの斜視図である。
【図２１】本発明による吻合装置の側面図である。
【図２２】本発明による透析ポートの側面図である。
【図１】
2007515202.tif 000003
【図２】
2007515202.tif 000004
【図３Ａ】
2007515202.tif 000005
【図３Ｂ】
2007515202.tif 000006
【図３Ｃ】
2007515202.tif 000007
【図４】
2007515202.tif 000008
【図５】
2007515202.tif 000009
【図６Ａ】
2007515202.tif 000010
【図６Ｂ】
2007515202.tif 000011
【図７】
2007515202.tif 000012
【図８】
2007515202.tif 000013
【図９】
2007515202.tif 000014
【図１０】
2007515202.tif 000015
【図１１】
2007515202.tif 000016
【図１２】
2007515202.tif 000017
【図１３】
2007515202.tif 000018
【図１４】
2007515202.tif 000019
【図１５】
2007515202.tif 000020
【図１６】
2007515202.tif 000021
【図１７】
2007515202.tif 000022
【図１８】
2007515202.tif 000023
【図１９】
2007515202.tif 000024
【図２０】
2007515202.tif 000025
【図２１】
2007515202.tif 000026
【図２２】
2007515202.tif 000027